(57)【要約】【課題】通常の測定環境下では測定対象である試料溶液の成分に変化を及ぼさないものの、紫外線を照射することにより光触媒能が誘起されセルフクリーニング機能を呈し、なおかつ、電気抵抗値が低く、良好な応答性を発揮するイオン選択性電極用応答ガラス及びそれを備えているイオン選択性電極を提供する。【解決手段】イオン選択性電極用応答ガラスを、二酸化チタン２０〜８０ｍｏｌ％及び酸化リチウムを含有しているチタン含有酸化物ガラスから構成している。【選択図】図１
2008241696.tif 000002
【特許請求の範囲】
【請求項１】
酸化物ガラスからなるイオン選択性電極用応答ガラスであって、
前記酸化物ガラスが、二酸化チタン２０〜８０ｍｏｌ％及び酸化リチウムを含有しているイオン選択性電極用応答ガラス。
【請求項２】
前記酸化物ガラスが、リン酸塩ガラス、ケイ酸塩ガラス、又は、ホウ酸塩ガラスである請求項１記載のイオン選択性電極用応答ガラス。
【請求項３】
前記酸化物ガラスが、酸化リチウムを１〜５０ｍｏｌ％含有するチタノリン酸塩ガラスである請求項１又は２記載のイオン選択性電極用応答ガラス。
【請求項４】
前記酸化物ガラスが、酸化セシウムを含有している請求項１、２又は３記載のイオン選択性電極用応答ガラス。
【請求項５】
前記酸化物ガラスが、３族の元素の酸化物を含有している請求項１、２、３又は４記載のイオン選択性電極用応答ガラス。
【請求項６】
前記酸化物ガラスが、酸化バリウムを含有している請求項１、２、３、４又は５記載のイオン選択性電極用応答ガラス。
【請求項７】
酸化物ガラスからなる応答ガラスを備えているイオン選択性電極であって、
前記酸化物ガラスが、二酸化チタン２０〜８０ｍｏｌ％及び酸化リチウムを含有しているイオン選択性電極。
【請求項８】
前記酸化物ガラスが、酸化リチウムを１〜５０ｍｏｌ％含有するチタノリン酸塩ガラスである請求項７記載のイオン選択性電極。
【発明の詳細な説明】
【技術分野】
【０００１】
この発明は、セルフクリーニング機能を有するイオン選択性電極用応答ガラス及びそれを備えたイオン選択性電極に関するものである。
【背景技術】
【０００２】
従来、ルチル型やアナターゼ型の結晶性の二酸化チタン（ＴｉＯ２、チタニア）が光触媒能を有することは知られている（非特許文献１）。この光触媒能としては、強力な酸化還元作用と、超親水作用が挙げられ、例えば、Ｈ２Ｏの分解作用で生じた活性酸素の酸化作用を利用して、病院の手術室の壁・床を二酸化チタンでコーティングして、紫外光ランプを照らして殺菌処理を行ったり、超親水作用を利用して、自動車のサイドミラーや道路のミラー等を二酸化チタンでコーティングして、雨天時にセルフクリーニングが可能となるガラスの防曇加工等が行われたり、ビル外壁やテントシート等の汚れ防止へも応用されている。
【０００３】
一方、ｐＨ電極等のイオン選択性電極の応答ガラスは通常ケイ酸塩ガラスからなるが、測定の精度を保つために、測定の都度、蒸留水等を用いて充分に洗浄することが必要である。また、洗浄後はｐＨ等の校正を行うことが必要である。
【非特許文献１】「光触媒  基礎・材料開発・応用」  ２００４年６月２２日発刊  株式会社エヌ・ティー・エス発行、橋本和仁等
【発明の開示】
【発明が解決しようとする課題】
【０００４】
このため、応答ガラスに二酸化チタンの光触媒能を利用することができれば、洗浄が簡便に行え、かつ、校正が不要なイオン選択性電極を得ることができると考えられる。
【０００５】
しかしながら、イオン選択性電極の応答ガラスに結晶性の二酸化チタンにより光触媒能を付与すると、超親水作用による水酸基の発生により電位変動が起こったり、測定対象である試料溶液にも酸化作用を及ぼし、その成分を分解したり変化させたりする恐れがある。このため、光触媒能の付与を目的とする二酸化チタンの応答ガラスへの応用は試みられていない。
【０００６】
また、ガラス中の酸化リチウムを高濃度にすると、一般的に電気抵抗が下がると言われている。したがって酸化リチウムを多く含有させたガラスを、イオン選択性電極の応答ガラスに用いれば、酸化チタンによる自己洗浄作用に加え、低電気抵抗による種々の効果、例えば、応答性がよくなるとか、電気配線部分に高絶縁性をそれほど要求されなくなるため、コネクタにテフロン（登録商標）等の高価格材料を用いなくても済むであるとか、多少の埃等が組立環境中にあってもよいとか、といった効果を得ることができる可能性がある。
【０００７】
そこで本発明は、通常の測定環境下では測定対象である試料溶液の成分に変化を及ぼさないものの、紫外線を照射することによりセルフクリーニング機能を呈し、なおかつ、電気抵抗値が低く、感度に優れるイオン選択性電極用応答ガラス及びそれを備えているイオン選択性電極を提供すべく図ったものである。
【課題を解決するための手段】
【０００８】
すなわち本発明に係るイオン選択性電極用応答ガラスは、酸化物ガラスからなるイオン選択性電極用応答ガラスであって、前記酸化物ガラスが、二酸化チタン２０〜８０ｍｏｌ％及び酸化リチウムを含有していることを特徴とする。
【０００９】
近時、アモルファス化された二酸化チタンも光触媒能を呈することが報告されている（光アライアンス  ２００４年３月号、１３〜１７）が、その光触媒能は極めて弱いものであり、光触媒能を目的とするアモルファス化された二酸化チタンの実用化は試みられていない。
【００１０】
しかしながら、本発明者により、アモルファス化された二酸化チタンに紫外線を照射することにより、実用に供しうる光触媒能を誘起しうることが新たに見出され、本発明の完成に至った。
【００１１】
本発明に係るイオン選択性電極用応答ガラスはこのような二酸化チタンを高濃度で含有する酸化物ガラス（以下、チタン含有酸化物ガラスともいう）からなることにより、ｐＨ測定時は光触媒作用が起こらないものの、洗浄時は紫外線を照射することにより光触媒能が誘起され、酸化作用により応答ガラスに付着した有機物等が分解され、超親水作用により応答ガラスに付着した汚れが剥離しやすくなるセルフクリーニング機能を発揮することができる。このため、簡便に応答ガラスを清浄に保たつことができ、常に精度の高い測定を行うことが可能となる。また、蒸留水等による洗浄が不要になることにより、校正も不要となる。なお、紫外線の光源としては、例えば、ＬＥＤ、水素放電管、キセノン放電管、水銀ランプ、ルビーレーザ、ＹＡＧレーザ、エキシマレーザ、色素レーザ等を用いることができる。
【００１２】
本発明で用いるチタン含有酸化物ガラスの二酸化チタンの含有量は２０〜８０ｍｏｌ％であるが、２０ｍｏｌ％未満であると、紫外線照射により誘起される光触媒能が弱く、応答ガラスのセルフクリーニングには不充分であり、８０ｍｏｌ％を超えると、通常の溶融法ではガラスが作製できない。
【００１３】
また二酸化チタンを上記規定量含有させることで、チタン含有酸化物ガラスのＴｉイオンはＳｉイオンとの比で約１．５倍のイオン半径を有するため、イオン導電物質を配合した場合はリチウムイオン（Ｌｉ＋）等の移動度をより高く維持し抵抗値の低いガラスを得ることができる。
【００１４】
更に、このようなチタン含有酸化物ガラスは二酸化チタンを高濃度で含有することにより耐食性にも優れる。
【００１５】
イオン選択性電極用応答ガラスはイオン導電性であることが必要であるが、前記チタン含有酸化物ガラスは、酸化リチウムを含有していることにより、Ｌｉ＋を介して好適なイオン導電性を示すことができる。酸化リチウムの含有量は１〜５０ｍｏｌ％であることが好ましく、より好適には２５〜３０ｍｏｌ％前後である。１ｍｏｌ％未満であると、イオン導電性が不充分であり、５０ｍｏｌ％を超えると、耐食性が悪くなる。
【００１６】
すなわち酸化リチウムを１〜５０ｍｏｌ％含有することにより、Ｌｉ＋を介して、イオン選択性電極用応答ガラスに用いるのに好適なイオン導電性を示すことができる。
【００１７】
本発明で用いる酸化物ガラスは、リン酸塩ガラス、ケイ酸塩ガラス、ホウ酸塩ガラスのいずれであってもよいが、なかでも酸化リチウムを１〜５０ｍｏｌ％含有するチタノリン酸塩ガラスが好適に用いられる。
【００１８】
このようなチタノリン酸塩ガラスをイオン選択性電極用応答ガラスに用いれば、イオン選択性電極自体の軽量化を図ることができるうえ、電気的に低抵抗であることから応答性を向上させることができる。そして、電気的に低抵抗であるため、機械的強度等も考慮し、歪みを柔軟に設定しえ、応答ガラス設計の自由度を極めて高めることができる。更に、二酸化チタンが光触媒能の低いガラス状態（アモルファス）で存在しているため、イオン濃度測定時に光触媒機能が作用して測定そのものや試料溶液に悪影響を及ぼすことがほとんどなく、意図的に洗浄すべく強い紫外線を照射したときだけ、光触媒能が誘起されセルフクリーニング機能を発揮されるようになる。
【００１９】
このため上記チタノリン酸塩ガラスを用いることにより、酸化チタンによるセルフクリーニング機能を有しながら、電気抵抗の非常に低い（比抵抗において従来のものより２桁低い）ものとすることができる。
【００２０】
前記チタン含有酸化物ガラスは酸化セシウム（Ｃｓ２Ｏ）を含有してもよい。これにより、リチウムイオンによるイオン導電性を増強することができる。
【００２１】
更に、前記チタン含有酸化物ガラスは、酸化スカンジウム（Ｓｃ２Ｏ３）、酸化イットリウム（Ｙ２Ｏ３）等の３族の元素の酸化物を含有してもよい。これにより、リチウムイオンの固定化と、水和ゲル層の厚みを低減し、応答性を良くすることができる。
【００２２】
また、３族の元素の酸化物として酸化ランタン（Ｌａ２Ｏ３）を配合することにより、アルカリ誤差を低減することができる。
【００２３】
更に、前記チタン含有酸化物ガラスに、酸化バリウム（ＢａＯ）を配合することにより、アルカリ応答性を抑えることができる。
【００２４】
本発明のイオン選択性電極用応答ガラスは、前記チタン含有酸化物ガラスの原料を秤量・混合し、溶融した後、冷却させることにより製造される。この際、原料の溶融後にＴｉ３＋が残留することに起因してガラスが黒色を呈するので、２００〜１０００℃で１日以上のアニーリングを行い、Ｔｉ３＋をＴｉ４＋に変換し、透明なガラスとする。また、ガラスの抵抗値を下げるために、意図的にＴｉ３＋を残してもよい。
【００２５】
本発明のイオン選択性電極用応答ガラスを備えているイオン選択性電極もまた、本発明の１つである。すなわち、本発明に係るイオン選択性電極は、酸化物ガラスからなる応答ガラスを備えているイオン選択性電極であって、前記酸化物ガラスが、二酸化チタン２０〜８０ｍｏｌ％及び酸化リチウムを含有していることを特徴とする。
【発明の効果】
【００２６】
このように本発明によれば、測定時には光触媒能を示さないものの、洗浄時には紫外線を照射することにより光触媒能が誘起されセルフクリーニング機能を発揮する応答ガラスを得ることができる。このため、測定対象の試料溶液には影響を与えずに、イオン選択性電極の浄化を簡便に行うことができ、汚れの残留や影響が少なく安定して精度の高い測定を行うことができる。また、従来のイオン選択性電極のような蒸留水等を用いた洗浄が不要となるので校正も不要となり、このため、連続測定が可能となり、精度の高い測定結果を安定かつ連続的に得ることができる。
【００２７】
また、高濃度の酸化リチウムを含有するチタノリン酸塩ガラスを応答ガラスとして用いることにより、電気抵抗を低減することもできる。
【発明を実施するための最良の形態】
【００２８】
以下、本発明の一実施形態に係るイオン選択性電極としてｐＨガラス電極を図面を参照して説明する。
【００２９】
本実施形態に係るｐＨガラス電極１は、図１及び図２に示すように、円筒状のガラス製の支持管２と、その支持管２の先端部に接合した応答ガラス３とを備えている。
【００３０】
支持管２には、内部電極４が収容してあり、かつ、内部液５が充填してある。内部電極４には、リード線６が接続してあり、リード線６はこの支持管２の基端部から外部に延出し図示しないｐＨ計本体に接続されるようにしてある。
【００３１】
応答ガラス３は、二酸化チタン２０〜８０ｍｏｌ％及び酸化リチウムを含有しているチタン含有酸化物ガラスを素材とし、先端部が略半球状をなすようにブロー成形した円筒状のものである。この応答ガラス３を前記支持管２に接合するには、その応答ガラス３に用いられるチタン含有酸化物ガラスを、例えば千数百度に保たれた炉内で溶融状態にしておき、そこに支持管２の先端部を浸漬した後、所定速度で引き上げ、ブローするといった方法がとられる。
【００３２】
応答ガラス３は上述のとおり二酸化チタン２０〜８０ｍｏｌ％及び酸化リチウムを含有しているチタン含有酸化物ガラスからなるが、このようなチタン含有酸化物ガラスは通常の実験室の照明下や屋外の自然光下では光触媒能を発揮しない。しかし、ＬＥＤ、水素放電管、キセノン放電管、水銀ランプ、ルビーレーザ、ＹＡＧレーザ、エキシマレーザ、色素レーザ等を光源として紫外線を照射すると光触媒能が誘起され、酸化作用により付着した有機物等を分解し、かつ、超親水作用により、付着物が剥離しやすい状態になるセルフクリーニング機能を発揮する。
【００３３】
二酸化チタン（半導体）の光触媒能による酸化、還元作用の概念を図３に示す。バンドギャップより大きなエネルギの光を照射すると、これが吸収され、価電子帯の電子が伝導帯に励起するとともに、価電子帯に正孔が生じる。そしてその励起電子が光触媒の外部にある化学物質に移動すると、その化学物質は還元され、正孔が移動すると酸化が起こる。また、超親水作用の概念を図４に示す。正孔による反応により、酸化チタンなどの表面に比較的不安定な水酸基が生じ、このために親水性になると考えられている。更に、光を照射することにより二酸化チタンの硬さが増すという点も付言しておく。
【００３４】
応答ガラス３の素材となるチタン含有酸化物ガラスは、チタノリン酸塩ガラス、チタノケイ酸塩ガラス、及び、チタノホウ酸塩ガラスのいずれであってもよいが、なかでも酸化リチウムを１〜５０ｍｏｌ％含有するチタノリン酸塩ガラスが好ましい。
【００３５】
このような応答ガラス３として下記の表１に示す組成を有するものを試作した。
【００３６】
【表１】
2008241696.tif 000003
【００３７】
いずれの実施例の応答ガラス３も、セルフクリーニング機能を発揮するとともに、二酸化チタンを含有していても抵抗値が比抵抗１．６３×１０７Ω・ｍであり従来のリチウムケイ酸塩ガラスの抵抗値より２桁も低い値であった。また実施例３の組成を有する応答ガラス３を備えたｐＨガラス電極１の応答性を調べたところ、図５のグラフに示すように、ｐＨ応答性にも優れていた。
【００３８】
内部電極４としては、例えば塩化銀電極が用いられ、内部液５としては、例えばｐＨ７に調整した塩化カリウム溶液が用いられる。
【００３９】
ｐＨガラス電極１を用いて試料溶液のｐＨを測定する際には、ｐＨガラス電極１の応答ガラス３をｐＨを求めたい試料溶液に浸すと、応答ガラス３に内部液５と試料溶液との間のｐＨ差に応じた起電力が生じる。この起電力を、図示しない比較電極を用いて、ｐＨガラス電極１の内部電極４と比較電極の内部電極の電位差（電圧）として測定してｐＨを算出する。この起電力は温度によって変動するため、温度素子を用い、この出力信号値をパラメータとして前記電位差を補正して、試料溶液のｐＨを算出しｐＨ計本体に表示することが好ましい。
【００４０】
なお、本発明は、前記実施形態に限られるものではない。
【００４１】
本発明のイオン選択性電極はｐＨガラス電極１に限られず、ガラス電極と比較電極を一体化した複合電極や、複合電極に更に温度補償電極を加えて一体化した一本電極であってもよい。
【００４２】
本発明のイオン選択性電極は、応答ガラス３がその先端部が略半球状をなすようにブロー成形した円筒状であるものに限定されず、応答ガラス３が板状のチタン含有酸化物ガラスを切削研磨することにより作製されたものであってもよく、また、応答ガラス３が溶融したチタン含有酸化物ガラスを所定の型に流し込んで成型することによって作製されたものであってもよい。このようにして得られた応答ガラス３を接着剤又は機械的な機構（メカニカルシール）を用いて支持管２の一端開口部に接合して封止することにより、図６に示すようなｐＨガラス電極１を作製することができる。
【００４３】
紫外線の光源は、本発明のイオン選択性電極とは別個に設けてもよいが、本発明のイオン選択性電極自体が紫外線の光源を備えていてもよい。
【００４４】
その他、本発明は、その趣旨を逸脱しない範囲で種々の変形が可能であることは言うまでもない。
【産業上の利用可能性】
【００４５】
本発明によって、測定対象の試料溶液には影響を与えずに、イオン選択性電極の洗浄を簡便に行うことができ、汚れの残留や影響が少なく安定して精度の高い測定を行うことができる。また、測定毎の校正が不要となるので、連続測定が可能となり、連続して測定しても安定して精度の高い結果を得ることができる。
【図面の簡単な説明】
【００４６】
【図１】本発明の一実施形態におけるｐＨガラス電極の内部構造を１部示す部分破断図。
【図２】図１における応答ガラス３近傍の拡大図。
【図３】光触媒能による酸化作用の概念図。
【図４】光触媒能による超親水作用の概念図。
【図５】３０Ｌｉ２Ｏ−３０Ｐ２Ｏ５−４０ＴｉＯ２応答ガラスを備えたｐＨガラス電極の応答性を示すグラフ。
【図６】他の実施形態におけるｐＨガラス電極の内部構造を１部示す部分破断図。
【符号の説明】
【００４７】
１…ｐＨガラス電極
２…支持管
３…応答ガラス
４…内部電極
５…内部液
６…リード線
【図１】
2008241696.tif 000004
【図２】
2008241696.tif 000005
【図３】
2008241696.tif 000006
【図４】
2008241696.tif 000007
【図５】
2008241696.tif 000008
【図６】
2008241696.tif 000009